(57)【特許請求の範囲】
【請求項１】
偏光子と該偏光子の少なくとも片側に配置された保護層とを含む偏光板と、位相差層と、導電層と、基材とをこの順に有し、
該位相差層が、λ／４板であり、
該基材の面内位相差Ｒｅ（５５０）が０ｎｍより大きく１０ｎｍ以下であり、
該基材の遅相軸と該位相差層の遅相軸とのなす角度が、−４０°〜−５０°または４０°〜５０°である、
光学積層体。
【請求項２】
前記偏光子の吸収軸と前記位相差層の遅相軸とのなす角度が３８°〜５２°である、請求項１に記載の光学積層体。
【請求項３】
前記位相差層のＲｅ（４５０）／Ｒｅ（５５０）が、０．８以上１未満である、請求項１または２に記載の光学積層体。
【請求項４】
前記位相差層のＲｅ（６５０）／Ｒｅ（５５０）が、１より大きく１．２以下である、請求項１から３のいずれかに記載の光学積層体。
【請求項５】
前記位相差層が、ポリカーボネート系で構成されている、請求項１から４のいずれかに記載の光学積層体。
【請求項６】
請求項１から５のいずれかに記載の光学積層体を備える、画像表示装置。
【発明の詳細な説明】
【技術分野】
【０００１】
本発明は、光学積層体およびそれを用いた画像表示装置に関する。
【背景技術】
【０００２】
近年、薄型ディスプレイの普及と共に、有機ＥＬパネルを搭載したディスプレイ（有機ＥＬ表示装置）が提案されている。有機ＥＬパネルは反射性の高い金属層を有するため、外光反射や背景の映り込み等の問題を生じやすい。そこで、円偏光板を視認側に設けることにより、これらの問題を防ぐことが知られている。一方、表示セル（例えば、有機ＥＬセル）と偏光板との間にタッチセンサーが組み込まれた、いわゆるインナータッチパネル型入力表示装置の需要が高まっている。このような構成の入力表示装置は、画像表示セルとタッチセンサーとの距離が近いので、使用者に自然な入力操作感を与えることが可能となっている。また、上記構成の入力表示装置は、タッチセンサーに形成された導電パターンに起因する反射光の影響を低減することができる。
【０００３】
一般に、上記構成の入力表示装置におけるタッチセンサーは、基材と該基材上に形成された導電層とを備えるセンサーフィルムを備える。上記基材には、等方性基材が多用される。この等方性基材が、光学的に完全に等方性であれば、円偏光板による反射防止機能は十分に発揮される。しかしながら、実際には、導電層形成工程、基材の靭性を高める処理等の影響により、等方性を意図した基材においても、若干の異方性が発現する。その結果、円偏光板を配置しても、外光反射や背景の映り込み等の問題が解決しないという問題が生じる場合がある。
【先行技術文献】
【特許文献】
【０００４】
【特許文献１】特開２００３−３１１２３９号公報
【特許文献２】特開２００２−３７２６２２号公報
【特許文献３】特許第３３２５５６０号公報
【特許文献４】特開２００３−０３６１４３号公報
【発明の概要】
【発明が解決しようとする課題】
【０００５】
本発明は上記従来の課題を解決するためになされたものであり、その主たる目的は、光学的に異方性を有する基材（以下、異方性基材ともいう）を備えながらも、反射防止機能に優れる光学積層体を提供することにある。
【課題を解決するための手段】
【０００６】
本発明の光学積層体は、偏光子と該偏光子の少なくとも片側に配置された保護層とを含む偏光板と、位相差層と、導電層と、基材とをこの順に有し、該基材の面内位相差Ｒｅ（５５０）が０ｎｍより大きく、  該基材の遅相軸と該位相差層の遅相軸とのなす角度が、−４０°〜−５０°または４０°〜５０°である。
１つの実施形態においては、上記偏光子の吸収軸と前記位相差層の遅相軸とのなす角度が３８°〜５２°である。
１つの実施形態においては、上記位相差層のＲｅ（４５０）／Ｒｅ（５５０）が、０．８以上１未満である。
１つの実施形態においては、上記位相差層のＲｅ（６５０）／Ｒｅ（５５０）が、１より大きく１．２以下である。
１つの実施形態においては、上記位相差層が、ポリカーボネート系で構成されている。
本発明の別の局面によれば、画像表示装置が提供される。この画像表示装置は、上記光学積層体を備える。
【発明の効果】
【０００７】
本発明によれば、異方性基材の遅相軸角度を最適化することにより、異方性基材を備えながらも、反射防止機能に優れる光学積層体を提供することができる。
【図面の簡単な説明】
【０００８】
【図１】本発明の１つの実施形態による光学積層体の概略断面図である。
【図２】実施例および比較例の結果を示すグラフ図である。
【図３】実施例および比較例の結果を示すグラフ図である。
【図４】実施例および比較例の結果を示すグラフ図である。
【図５】実施例および比較例の結果を示すグラフ図である。
【発明を実施するための形態】
【０００９】
以下、本発明の実施形態について説明するが、本発明はこれらの実施形態には限定されない。
【００１０】
（用語および記号の定義）
本明細書における用語および記号の定義は下記の通りである。
（１）屈折率（ｎｘ、ｎｙ、ｎｚ）
「ｎｘ」は面内の屈折率が最大になる方向（すなわち、遅相軸方向）の屈折率であり、「ｎｙ」は面内で遅相軸と直交する方向（すなわち、進相軸方向）の屈折率であり、「ｎｚ」は厚み方向の屈折率である。
（２）面内位相差（Ｒｅ）
「Ｒｅ（λ）」は、２３℃における波長λｎｍの光で測定した面内位相差である。例えば、「Ｒｅ（５５０）」は、２３℃における波長５５０ｎｍの光で測定した面内位相差である。Ｒｅ（λ）は、層（フィルム）の厚みをｄ（ｎｍ）としたとき、式：Ｒｅ（λ）＝（ｎｘ−ｎｙ）×ｄによって求められる。
（３）厚み方向の位相差（Ｒｔｈ）
「Ｒｔｈ（λ）」は、２３℃における波長λｎｍの光で測定した厚み方向の位相差である。例えば、「Ｒｔｈ（５５０）」は、２３℃における波長５５０ｎｍの光で測定した厚み方向の位相差である。Ｒｔｈ（λ）は、層（フィルム）の厚みをｄ（ｎｍ）としたとき、式：Ｒｔｈ（λ）＝（ｎｘ−ｎｚ）×ｄによって求められる。
（４）Ｎｚ係数
Ｎｚ係数は、Ｎｚ＝Ｒｔｈ／Ｒｅによって求められる。
【００１１】
Ａ．光学積層体の全体構成
図１は、本発明の1つの実施形態による光学積層体の概略断面図である。本実施形態の光学積層体１００は、偏光板１１と、位相差層１２と、導電層２１と、基材２２と、をこの順に有する。偏光板１１は、偏光子１と、偏光子１の一方の側に配置された第１の保護層２と、偏光子１のもう一方の側に配置された第２の保護層３とを含む。目的に応じて、第１の保護層２および第２の保護層３の一方は省略されてもよい。例えば、位相差層１２が偏光子１の保護層としても機能し得る場合には、第２の保護層３は省略されてもよい。導電層２１および基材２２は、それぞれが単一層として光学積層体１００の構成要素とされてもよく、基材２２と導電層２１との積層体として光学積層体１００に導入されてもよい。基材２２と導電層２１との積層体は、例えば、タッチセンサーのセンサーフィルム２０として機能し得る。なお、見やすくするために、図面における各層の厚みの比率は、実際とは異なっている。また、光学積層体を構成する各層は、任意の適切な接着層（接着剤層または粘着剤層：図示せず）を介して積層されていてもよい。一方、基材２２は、導電層２１に密着積層されていてもよい。本明細書において「密着積層」とは、２つの層が接着層（例えば、接着剤層、粘着剤層）を介在することなく直接かつ固着して積層されていることをいう。
【００１２】
偏光板１１と位相差層１２との積層体１０は、円偏光板として機能し得る。また、基材２２は、光学的に異方性であり得る。本発明においては、異方性基材２２を備えていても、該基材２２の遅相軸と、位相差層１２とのなす角度を特定の範囲（後述のように、−４０°〜−５０°または４０°〜５０°）とすることにより、円偏光板の反射防止機能が十分に発揮されて、外光反射や背景の映り込み等を有効に防止し得る光学積層体を提供することができる。基材２２は面内位相差を有する（例えば、面内位相差Ｒｅ（５５０）が０ｎｍより大きく１０ｎｍ以下）。詳細は後述する。
【００１３】
光学積層体の総厚みは、好ましくは２２０μｍ以下であり、より好ましくは４０μｍ〜１８０μｍである。
【００１４】
光学積層体は、長尺状（例えば、ロール状）であってもよく、枚葉状であってもよい。
【００１５】
以下、光学積層体を構成する各層および光学フィルムについて、より詳細に説明する。
【００１６】
Ｂ．偏光板
Ｂ−１．偏光子
偏光子１としては、任意の適切な偏光子が採用され得る。例えば、偏光子を形成する樹脂フィルムは、単層の樹脂フィルムであってもよく、二層以上の積層体であってもよい。
【００１７】
単層の樹脂フィルムから構成される偏光子の具体例としては、ポリビニルアルコール（ＰＶＡ）系フィルム、部分ホルマール化ＰＶＡ系フィルム、エチレン・酢酸ビニル共重合体系部分ケン化フィルム等の親水性高分子フィルムに、ヨウ素や二色性染料等の二色性物質による染色処理および延伸処理が施されたもの、ＰＶＡの脱水処理物やポリ塩化ビニルの脱塩酸処理物等ポリエン系配向フィルム等が挙げられる。好ましくは、光学特性に優れることから、ＰＶＡ系フィルムをヨウ素で染色し一軸延伸して得られた偏光子が用いられる。
【００１８】
上記ヨウ素による染色は、例えば、ＰＶＡ系フィルムをヨウ素水溶液に浸漬することにより行われる。上記一軸延伸の延伸倍率は、好ましくは３〜７倍である。延伸は、染色処理後に行ってもよいし、染色しながら行ってもよい。また、延伸してから染色してもよい。必要に応じて、ＰＶＡ系フィルムに、膨潤処理、架橋処理、洗浄処理、乾燥処理等が施される。例えば、染色の前にＰＶＡ系フィルムを水に浸漬して水洗することで、ＰＶＡ系フィルム表面の汚れやブロッキング防止剤を洗浄することができるだけでなく、ＰＶＡ系フィルムを膨潤させて染色ムラなどを防止することができる。
【００１９】
積層体を用いて得られる偏光子の具体例としては、樹脂基材と当該樹脂基材に積層されたＰＶＡ系樹脂層（ＰＶＡ系樹脂フィルム）との積層体、あるいは、樹脂基材と当該樹脂基材に塗布形成されたＰＶＡ系樹脂層との積層体を用いて得られる偏光子が挙げられる。樹脂基材と当該樹脂基材に塗布形成されたＰＶＡ系樹脂層との積層体を用いて得られる偏光子は、例えば、ＰＶＡ系樹脂溶液を樹脂基材に塗布し、乾燥させて樹脂基材上にＰＶＡ系樹脂層を形成して、樹脂基材とＰＶＡ系樹脂層との積層体を得ること；当該積層体を延伸および染色してＰＶＡ系樹脂層を偏光子とすること；により作製され得る。本実施形態においては、延伸は、代表的には積層体をホウ酸水溶液中に浸漬させて延伸することを含む。さらに、延伸は、必要に応じて、ホウ酸水溶液中での延伸の前に積層体を高温（例えば、９５℃以上）で空中延伸することをさらに含み得る。得られた樹脂基材／偏光子の積層体はそのまま用いてもよく（すなわち、樹脂基材を偏光子の保護層としてもよく）、樹脂基材／偏光子の積層体から樹脂基材を剥離し、当該剥離面に目的に応じた任意の適切な保護層を積層して用いてもよい。このような偏光子の製造方法の詳細は、例えば特開２０１２−７３５８０号公報に記載されている。当該公報は、その全体の記載が本明細書に参考として援用される。
【００２０】
偏光子の厚みは、好ましくは１５μｍ以下であり、より好ましくは１μｍ〜１２μｍであり、さらに好ましくは３μｍ〜１２μｍであり、特に好ましくは５μｍ〜１２μｍである。
【００２１】
偏光子のホウ酸含有量は、好ましくは１８重量％以上であり、より好ましくは１８重量％〜２５重量％である。偏光子のホウ酸含有量がこのような範囲であれば、後述のヨウ素含有量との相乗的な効果により、貼り合わせ時のカール調整の容易性を良好に維持し、かつ、加熱時のカールを良好に抑制しつつ、加熱時の外観耐久性を改善することができる。ホウ酸含有量は、例えば、中和法から下記式を用いて、単位重量当たりの偏光子に含まれるホウ酸量として算出することができる。
【数１】
0006695685.tif 000002
【００２２】
偏光子のヨウ素含有量は、好ましくは２．１重量％以上であり、より好ましくは２．１重量％〜３．５重量％である。偏光子のヨウ素含有量がこのような範囲であれば、上記のホウ酸含有量との相乗的な効果により、貼り合わせ時のカール調整の容易性を良好に維持し、かつ、加熱時のカールを良好に抑制しつつ、加熱時の外観耐久性を改善することができる。本明細書において「ヨウ素含有量」とは、偏光子（ＰＶＡ系樹脂フィルム）中に含まれるすべてのヨウ素の量を意味する。より具体的には、偏光子中においてヨウ素はヨウ素イオン（Ｉ−）、ヨウ素分子（Ｉ２）、ポリヨウ素イオン（Ｉ３−、Ｉ５−）等の形態で存在するところ、本明細書におけるヨウ素含有量は、これらの形態をすべて包含したヨウ素の量を意味する。ヨウ素含有量は、例えば、蛍光Ｘ線分析の検量線法により算出することができる。なお、ポリヨウ素イオンは、偏光子中でＰＶＡ−ヨウ素錯体を形成した状態で存在している。このような錯体が形成されることにより、可視光の波長範囲において吸収二色性が発現し得る。具体的には、ＰＶＡと三ヨウ化物イオンとの錯体（ＰＶＡ・Ｉ３−）は４７０ｎｍ付近に吸光ピークを有し、ＰＶＡと五ヨウ化物イオンとの錯体（ＰＶＡ・Ｉ５−）は６００ｎｍ付近に吸光ピークを有する。結果として、ポリヨウ素イオンは、その形態に応じて可視光の幅広い範囲で光を吸収し得る。一方、ヨウ素イオン（Ｉ−）は２３０ｎｍ付近に吸光ピークを有し、可視光の吸収には実質的には関与しない。したがって、ＰＶＡとの錯体の状態で存在するポリヨウ素イオンが、主として偏光子の吸収性能に関与し得る。
【００２３】
偏光子は、好ましくは、波長３８０ｎｍ〜７８０ｎｍのいずれかの波長で吸収二色性を示す。偏光子の単体透過率は、上記のとおり４３．０％〜４６．０％であり、好ましくは４４．５％〜４６．０％である。偏光子の偏光度は、好ましくは９７．０％以上であり、より好ましくは９９．０％以上であり、さらに好ましくは９９．９％以上である。
【００２４】
Ｂ−２．第１の保護層
第１の保護層２は、偏光子の保護層として使用できる任意の適切なフィルムで形成される。当該フィルムの主成分となる材料の具体例としては、トリアセチルセルロース（ＴＡＣ）等のセルロース系樹脂や、ポリエステル系、ポリビニルアルコール系、ポリカーボネート系、ポリアミド系、ポリイミド系、ポリエーテルスルホン系、ポリスルホン系、ポリスチレン系、ポリノルボルネン系、ポリオレフィン系、（メタ）アクリル系、アセテート系等の透明樹脂等が挙げられる。また、（メタ）アクリル系、ウレタン系、（メタ）アクリルウレタン系、エポキシ系、シリコーン系等の熱硬化型樹脂または紫外線硬化型樹脂等も挙げられる。この他にも、例えば、シロキサン系ポリマー等のガラス質系ポリマーも挙げられる。また、特開２００１−３４３５２９号公報（ＷＯ０１／３７００７）に記載のポリマーフィルムも使用できる。このフィルムの材料としては、例えば、側鎖に置換または非置換のイミド基を有する熱可塑性樹脂と、側鎖に置換または非置換のフェニル基ならびにニトリル基を有する熱可塑性樹脂を含有する樹脂組成物が使用でき、例えば、イソブテンとＮ−メチルマレイミドからなる交互共重合体と、アクリロニトリル・スチレン共重合体とを有する樹脂組成物が挙げられる。当該ポリマーフィルムは、例えば、上記樹脂組成物の押出成形物であり得る。
【００２５】
本発明の光学積層体は、後述するように代表的には画像表示装置の視認側に配置され、第１の保護層２は、代表的にはその視認側に配置される。したがって、第１の保護層２には、必要に応じて、ハードコート処理、反射防止処理、スティッキング防止処理、アンチグレア処理等の表面処理が施されていてもよい。さらに／あるいは、第１の保護層２には、必要に応じて、偏光サングラスを介して視認する場合の視認性を改善する処理（代表的には、（楕）円偏光機能を付与すること、超高位相差を付与すること）が施されていてもよい。このような処理を施すことにより、偏光サングラス等の偏光レンズを介して表示画面を視認した場合でも、優れた視認性を実現することができる。したがって、光学積層体は、屋外で用いられ得る画像表示装置にも好適に適用され得る。
【００２６】
第１の保護層の厚みは、任意の適切な厚みが採用され得る。第１の保護層の厚みは、例えば１０μｍ〜５０μｍであり、好ましくは１５μｍ〜４０μｍである。なお、表面処理が施されている場合、第１の保護層の厚みは、表面処理層の厚みを含めた厚みである。
【００２７】
Ｂ−３．第２の保護層
第２の保護層３もまた、偏光子の保護層として使用できる任意の適切なフィルムで形成される。当該フィルムの主成分となる材料は、第１の保護層に関して上記Ｂ−２項で説明したとおりである。第２の保護層３は、光学的に略等方性であることが好ましい。本明細書において「光学的に略等方性である」とは、面内位相差Ｒｅ（５５０）が０ｎｍ〜１０ｎｍであり、厚み方向の位相差Ｒｔｈ（５５０）が−１０ｎｍ〜＋１０ｎｍであることをいう。
【００２８】
第２の保護層の厚みは、例えば１５μｍ〜３５μｍであり、好ましくは２０μｍ〜３０μｍである。第１の保護層の厚みと第２の保護層の厚みとの差は、好ましくは１５μｍ以下であり、より好ましくは１０μｍ以下である。厚みの差がこのような範囲であれば、貼り合わせ時のカールを良好に抑制することができる。第１の保護層の厚みと第２の保護層の厚みとは、同一であってもよく、第１の保護層の方が分厚くてもよく、第２の保護層の方が分厚くてもよい。代表的には、第２の保護層よりも第１の保護層の方が分厚い。
【００２９】
Ｃ．位相差層
位相差層１２は、目的に応じて任意の適切な光学的特性および／または機械的特性を有し得る。位相差層１２は、代表的には遅相軸を有する。１つの実施形態においては、位相差層１２の遅相軸と偏光子１の吸収軸とのなす角度θは、好ましくは３８°〜５２°であり、より好ましくは４２°〜４８°であり、さらに好ましくは約４５°である。角度θがこのような範囲であれば、後述するように位相差層をλ／４板とすることにより、非常に優れた円偏光特性（結果として、非常に優れた反射防止特性）を有する光学積層体が得られ得る。
【００３０】
位相差層は、好ましくは屈折率特性がｎｘ＞ｎｙ≧ｎｚの関係を示す。位相差層は、代表的には偏光板に反射防止特性を付与するために設けられ、１つの実施形態においてはλ／４板として機能し得る。この場合、位相差層の面内位相差Ｒｅ（５５０）は、好ましくは８０ｎｍ〜２００ｎｍ、より好ましくは１００ｎｍ〜１８０ｎｍ、さらに好ましくは１１０ｎｍ〜１７０ｎｍである。なお、ここで「ｎｙ＝ｎｚ」はｎｙとｎｚが完全に等しい場合だけではなく、実質的に等しい場合を包含する。したがって、本発明の効果を損なわない範囲で、ｎｙ＜ｎｚとなる場合があり得る。
【００３１】
位相差層のＮｚ係数は、好ましくは０．１〜３、より好ましくは０．２〜１．５、さらに好ましくは０．３〜１．３である。このような関係を満たすことにより、得られる光学積層体を画像表示装置に用いた場合に、非常に優れた反射色相を達成し得る。
【００３２】
位相差層は、位相差値が測定光の波長に応じて大きくなる逆分散波長特性を示してもよく、位相差値が測定光の波長に応じて小さくなる正の波長分散特性を示してもよく、位相差値が測定光の波長によってもほとんど変化しないフラットな波長分散特性を示してもよい。１つの実施形態においては、位相差層は、逆分散波長特性を示す。この場合、位相差層のＲｅ（４５０）／Ｒｅ（５５０）は、好ましくは０．８以上１未満であり、より好ましくは０．８以上０．９５以下である。また、位相差層のＲｅ（６５０）／Ｒｅ（５５０）は、好ましくは１より大きく１．２以下であり、より好ましくは１．０５以上１．２以下である。このような構成であれば、非常に優れた反射防止特性を実現することができる。また、このように逆波長分散特性を有する位相差層と、遅相軸角度が適切に調整された基材（後述）とを組み合わせることにより、当該効果は顕著となる。なお、位相差層の波長分散特性の制御は、例えば、後述のように樹脂フィルムとして、ポリカーボネート系樹脂フィルムを用い、該ポリカーボネート系樹脂を構成する構造単位の含有割合を調整して、行うことができる。
【００３３】
位相差層は、光弾性係数の絶対値が好ましくは２×１０−１１ｍ２／Ｎ以下、より好ましくは２．０×１０−１３ｍ２／Ｎ〜１．５×１０−１１ｍ２／Ｎ、さらに好ましくは１．０×１０−１２ｍ２／Ｎ〜１．２×１０−１１ｍ２／Ｎの樹脂を含む。光弾性係数の絶対値がこのような範囲であれば、加熱時の収縮応力が発生した場合に位相差変化が生じにくい。その結果、得られる画像表示装置の熱ムラが良好に防止され得る。
【００３４】
位相差層の厚みは、好ましくは６０μｍ以下であり、好ましくは３０μｍ〜５５μｍである。位相差層の厚みがこのような範囲であれば、加熱時のカールを良好に抑制しつつ、貼り合わせ時のカールを良好に調整することができる。
【００３５】
位相差層は、上記の特性を満足し得る任意の適切な樹脂フィルムで構成され得る。そのような樹脂の代表例としては、環状オレフィン系樹脂、ポリカーボネート系樹脂、セルロース系樹脂、ポリエステル系樹脂、ポリビニルアルコール系樹脂、ポリアミド系樹脂、ポリイミド系樹脂、ポリエーテル系樹脂、ポリスチレン系樹脂、アクリル系樹脂が挙げられる。位相差層が逆分散波長特性を示す樹脂フィルムで構成される場合、ポリカーボネート系樹脂が好適に用いられ得る。
【００３６】
上記ポリカーボネート樹脂としては、本発明の効果が得られる限りにおいて、任意の適切なポリカーボネート樹脂を用いることができる。好ましくは、ポリカーボネート樹脂は、フルオレン系ジヒドロキシ化合物に由来する構造単位と、イソソルビド系ジヒドロキシ化合物に由来する構造単位と、脂環式ジオール、脂環式ジメタノール、ジ、トリまたはポリエチレングリコール、ならびに、アルキレングリコールまたはスピログリコールからなる群から選択される少なくとも１つのジヒドロキシ化合物に由来する構造単位と、を含む。好ましくは、ポリカーボネート樹脂は、フルオレン系ジヒドロキシ化合物に由来する構造単位と、イソソルビド系ジヒドロキシ化合物に由来する構造単位と、脂環式ジメタノールに由来する構造単位ならびに／あるいはジ、トリまたはポリエチレングリコールに由来する構造単位と、を含み；さらに好ましくは、フルオレン系ジヒドロキシ化合物に由来する構造単位と、イソソルビド系ジヒドロキシ化合物に由来する構造単位と、ジ、トリまたはポリエチレングリコールに由来する構造単位と、を含む。ポリカーボネート樹脂は、必要に応じてその他のジヒドロキシ化合物に由来する構造単位を含んでいてもよい。なお、本発明に好適に用いられ得るポリカーボネート樹脂の詳細は、例えば、特開２０１４−１０２９１号公報、特開２０１４−２６２６６号公報に記載されており、当該記載は本明細書に参考として援用される。
【００３７】
上記ポリカーボネート樹脂のガラス転移温度は、１２０℃以上１９０℃以下であることが好ましく、より好ましくは１３０℃以上１８０℃以下である。ガラス転移温度が過度に低いと耐熱性が悪くなる傾向にあり、フィルム成形後に寸法変化を起こす可能性があり、又、得られる画像表示装置の画像品質を下げる場合がある。ガラス転移温度が過度に高いと、フィルム成形時の成形安定性が悪くなる場合があり、又フィルムの透明性を損なう場合がある。なお、ガラス転移温度は、ＪＩＳ  Ｋ  ７１２１（１９８７）に準じて求められる。
【００３８】
上記ポリカーボネート樹脂の分子量は、還元粘度で表すことができる。還元粘度は、溶媒として塩化メチレンを用い、ポリカーボネート濃度を０．６ｇ／ｄＬに精密に調製し、温度２０．０℃±０．１℃でウベローデ粘度管を用いて測定される。還元粘度の下限は、通常０．３０ｄＬ／ｇが好ましく、より好ましは０．３５ｄＬ／ｇ以上である。還元粘度の上限は、通常１．２０ｄＬ／ｇが好ましく、より好ましくは１．００ｄＬ／ｇ、更に好ましくは０．８０ｄＬ／ｇである。還元粘度が前記下限値より小さいと成形品の機械的強度が小さくなるという問題が生じる場合がある。一方、還元粘度が前記上限値より大きいと、成形する際の流動性が低下し、生産性や成形性が低下するという問題が生じる場合がある。
【００３９】
ポリカーボネート系樹脂フィルムとして市販のフィルムを用いてもよい。市販品の具体例としては、帝人社製の商品名「ピュアエースＷＲ−Ｓ」、「ピュアエースＷＲ−Ｗ」、「ピュアエースＷＲ−Ｍ」、日東電工社製の商品名「ＮＲＦ」が挙げられる。
【００４０】
位相差層は、例えば、上記ポリカーボネート系樹脂から形成されたフィルムを延伸することにより得られる。ポリカーボネート系樹脂からフィルムを形成する方法としては、任意の適切な成形加工法が採用され得る。具体例としては、圧縮成形法、トランスファー成形法、射出成形法、押出成形法、ブロー成形法、粉末成形法、ＦＲＰ成形法、キャスト塗工法（例えば、流延法）、カレンダー成形法、熱プレス法等が挙げられる。押出成形法またはキャスト塗工法が好ましい。得られるフィルムの平滑性を高め、良好な光学的均一性を得ることができるからである。成形条件は、使用される樹脂の組成や種類、位相差層に所望される特性等に応じて適宜設定され得る。なお、上記のとおり、ポリカーボネート系樹脂は、多くのフィルム製品が市販されているので、当該市販フィルムをそのまま延伸処理に供してもよい。
【００４１】
樹脂フィルム（未延伸フィルム）の厚みは、位相差層の所望の厚み、所望の光学特性、後述の延伸条件などに応じて、任意の適切な値に設定され得る。好ましくは５０μｍ〜３００μｍである。
【００４２】
上記延伸は、任意の適切な延伸方法、延伸条件（例えば、延伸温度、延伸倍率、延伸方向）が採用され得る。具体的には、自由端延伸、固定端延伸、自由端収縮、固定端収縮などの様々な延伸方法を、単独で用いることも、同時もしくは逐次で用いることもできる。延伸方向に関しても、長さ方向、幅方向、厚さ方向、斜め方向等、様々な方向や次元に行なうことができる。延伸の温度は、樹脂フィルムのガラス転移温度（Ｔｇ）に対し、Ｔｇ−３０℃〜Ｔｇ＋６０℃であることが好ましく、Ｔｇ−３０℃〜Ｔｇ＋５０℃であることがより好ましく、Ｔｇ−１５℃〜Ｔｇ＋３０℃であることがさらに好ましい。
【００４３】
上記延伸方法、延伸条件を適宜選択することにより、上記所望の光学特性（例えば、屈折率特性、面内位相差、Ｎｚ係数）を有する位相差フィルムを得ることができる。
【００４４】
１つの実施形態においては、位相差フィルムは、樹脂フィルムを一軸延伸もしくは固定端一軸延伸することにより作製される。固定端一軸延伸の具体例としては、樹脂フィルムを長手方向に走行させながら、幅方向（横方向）に延伸する方法が挙げられる。延伸倍率は、好ましくは１．１倍〜３．５倍である。
【００４５】
別の実施形態においては、位相差フィルムは、長尺状の樹脂フィルムを長手方向に対して上記の角度θの方向に連続的に斜め延伸することにより作製され得る。斜め延伸を採用することにより、フィルムの長手方向に対して角度θの配向角（角度θの方向に遅相軸）を有する長尺状の延伸フィルムが得られ、例えば、偏光子との積層に際してロールトゥロールが可能となり、製造工程を簡略化することができる。なお、角度θは、位相差層付偏光板において偏光子の吸収軸と位相差層の遅相軸とがなす角度であり得る。角度θは、上記のとおり、好ましくは３８°〜５２°であり、より好ましくは４２°〜４８°であり、さらに好ましくは約４５°である。
【００４６】
斜め延伸に用いる延伸機としては、例えば、横および／または縦方向に、左右異なる速度の送り力もしくは引張り力または引き取り力を付加し得るテンター式延伸機が挙げられる。テンター式延伸機には、横一軸延伸機、同時二軸延伸機等があるが、長尺状の樹脂フィルムを連続的に斜め延伸し得る限り、任意の適切な延伸機が用いられ得る。
【００４７】
上記延伸機において左右の速度をそれぞれ適切に制御することにより、上記所望の面内位相差を有し、かつ、上記所望の方向に遅相軸を有する位相差層（実質的には、長尺状の位相差フィルム）が得られ得る。
【００４８】
上記フィルムの延伸温度は、位相差層に所望される面内位相差値および厚み、使用される樹脂の種類、使用されるフィルムの厚み、延伸倍率等に応じて変化し得る。具体的には、延伸温度は、Ｔｇ−３０℃〜Ｔｇ＋６０℃であることが好ましく、Ｔｇ−３０℃〜Ｔｇ＋５０℃であることがより好ましく、Ｔｇ−１５℃〜Ｔｇ＋３０℃であることがさらに好ましい。このような温度で延伸することにより、本発明において適切な特性を有する位相差層が得られ得る。なお、Ｔｇは、フィルムの構成材料のガラス転移温度である。
【００４９】
Ｄ．導電層
導電層は、任意の適切な成膜方法（例えば、真空蒸着法、スパッタリング法、ＣＶＤ法、イオンプレーティング法、スプレー法等）により、任意の適切な基材上に、金属酸化物膜を成膜して形成され得る。成膜後、必要に応じて加熱処理（例えば、１００℃〜２００℃）を行ってもよい。加熱処理を行うことにより、非晶質膜が結晶化し得る。金属酸化物としては、例えば、酸化インジウム、酸化スズ、酸化亜鉛、インジウム−スズ複合酸化物、スズ−アンチモン複合酸化物、亜鉛−アルミニウム複合酸化物、インジウム−亜鉛複合酸化物が挙げられる。インジウム酸化物には２価金属イオンまたは４価金属イオンがドープされていてもよい。好ましくはインジウム系複合酸化物であり、より好ましくはインジウム−スズ複合酸化物（ＩＴＯ）である。インジウム系複合酸化物は、可視光領域（３８０ｎｍ〜７８０ｎｍ）で高い透過率（例えば、８０％以上）を有し、かつ、単位面積当たりの表面抵抗値が低いという特徴を有している。
【００５０】
導電層が金属酸化物を含む場合、該導電層の厚みは、好ましくは５０ｎｍ以下であり、より好ましくは３５ｎｍ以下である。導電層の厚みの下限は、好ましくは１０ｎｍである。
【００５１】
導電層の表面抵抗値は、好ましくは３００Ω／□以下であり、より好ましくは１５０Ω／□以下であり、さらに好ましくは１００Ω／□以下である。
【００５２】
導電層は、必要に応じてパターン化され得る。パターン化によって、導通部と絶縁部とが形成され得る。パターニング方法としては、任意の適切な方法を採用し得る。パターニング方法の具体例としては、ウエットエッチング法、スクリーン印刷法が挙げられる。
【００５３】
Ｅ．基材  
基材は、遅相軸を有する。本発明においては、遅相軸を有する基材、すなわち、異方性基材を用いても、円偏光板の反射防止機能が十分に発揮されて、外光反射や背景の映り込み等を有効に防止し得る光学積層体を提供することができる。したがって、本発明によれば、従来のように光学的な等方性を重視して基材を構成する材料を選択する必要がなく、所望の特性に応じて多様な材料を選択することができる。
【００５４】
また、上記基材は、光学的に等方性（面内位相差Ｒｅ（５５０）が０ｎｍ）であることをターゲットにして作製されながらも、不可避に遅相軸を有する基材であってもよい。基材上に導電層を成膜して形成する場合（すなわち、密着積層により基材と導電層が積層している場合）、成膜工程での加熱等により、基材に不要な遅相軸が生じる場合がある。このようにして生じた遅相軸は、円偏光板による反射防止機能を阻害する上、通常、その方向が制御しがたく、生産安定性低下の原因ともなる。本発明においては、上記遅相軸が生じた基材であっても、円偏光板の反射防止機能が十分に発揮される。このような本発明においては、遅相軸の発生を許容して、導電層を形成することができ、導電層成膜条件の制約を少なくすることができる。
【００５５】
上記効果は、基材の遅相軸と位相差層の遅相軸との角度を最適化することにより得られる。本発明は、基材の遅相軸がいかなる方向に生じても、円偏光板の反射防止機能が十分に発揮される点で特に有用である。
【００５６】
基材の遅相軸と位相差層の遅相軸とのなす角度は、−４０°〜−５０°または４０°〜５０°であり、好ましくは−４２°〜−４８°または４２°〜４８°であり、より好ましくは−４４°〜−４６°または４４°〜４６°であり、特に好ましくは−４５°または４５°である。このような範囲であれば、円偏光板の反射防止機能が十分に発揮されて、外光反射や背景の映り込み等を有効に防止し得る光学積層体を提供することができる。なお、本明細書において、基材の遅相軸を基準にして時計回り方向の角度を正の角度とし、反時計回り方向の角度を負の角度とする。
【００５７】
基材は、好ましくは屈折率特性がｎｘ＞ｎｙ≧ｎｚの関係を示す。基材の面内位相差Ｒｅ（５５０）は、０ｎｍより大きい。本発明によれば、面内位相差Ｒｅを有する基材を用いても、上記のように、円偏光板の反射防止機能が十分に発揮される光学積層体を得ることができる。１つの実施形態においては、基材の面内位相差Ｒｅ（５５０）は、３ｎｍ以上である。別の実施形態においては、基材の面内位相差Ｒｅ（５５０）は、５ｎｍ以上である。基材の面内位相差Ｒｅ（５５０）の上限は、例えば、１０ｎｍである。基材の面内位相差Ｒｅ（５５０）が１０ｎｍ以下（より好ましくは８ｎｍ以下、さらに好ましくは６ｎｍ以下）であれば、円偏光板の反射防止機能はより高くなる。
【００５８】
基材としては、任意の適切な樹脂フィルムが用いられ得る。構成材料の具体例としては、環状オレフィン系樹脂、ポリカーボネート系樹脂、セルロース系樹脂、ポリエステル系樹脂、アクリル系樹脂が挙げられる。
【００５９】
基材の厚みは、好ましくは１０μｍ〜２００μｍであり、より好ましくは２０μｍ〜６０μｍである。
【００６０】
必要に応じて、導電層２１と基材２２との間に、ハードコート層（図示せず）が設けられてもよい。ハードコート層としては、任意の適切な構成を有するハードコート層が用いられ得る。ハードコート層の厚みは、例えば０．５μｍ〜２μｍである。ヘイズが許容範囲であれば、ハードコート層にニュートンリング低減のための微粒子を添加してもよい。さらに、必要に応じて、導電層２１と基材２２（存在する場合にはハードコート層）との間に、導電層の密着性を高めるためのアンカーコート層、および／または、反射率を調整するための屈折率調整層が設けられてもよい。アンカーコート層および屈折率調整層としては、任意の適切な構成が採用され得る。アンカーコート層および屈折率調整層は数ｎｍ〜数十ｎｍの薄層であり得る。
【００６１】
必要に応じて、基材２２の導電層２１と反対側（光学積層体の最外側）に、別のハードコート層が設けられてもよい。当該ハードコート層は、代表的には、バインダー樹脂層と球状粒子とを含み、球状粒子がバインダー樹脂層から突出して凸部を形成している。このようなハードコート層の詳細は、特開２０１３−１４５５４７号公報に記載されており、当該公報の記載は本明細書に参考として援用される。
【００６２】
Ｆ．その他
本発明の実施形態による光学積層体は、その他の層をさらに含んでいてもよい。実用的には、基材２２の表面には、表示セルに貼り合わせるための粘着剤層（図示せず）が設けられている。当該粘着剤層の表面には、光学積層体が使用に供されるまで、剥離フィルムが貼り合わされていることが好ましい。
【００６３】
Ｇ．画像表示装置
上記Ａ項からＦ項に記載の光学積層体は、画像表示装置に適用され得る。したがって、本発明は、そのような光学積層体を用いた画像表示装置を包含する。画像表示装置の代表例としては、液晶表示装置、有機ＥＬ表示装置が挙げられる。本発明の実施形態による画像表示装置は、その視認側に上記Ａ項からＧ項に記載の光学積層体を備える。光学積層体は、導電層が表示セル（例えば、液晶セル、有機ＥＬセル）側となるように（偏光子が視認側となるように）積層されている。すなわち、本発明の実施形態による画像表示装置は、表示セル（例えば、液晶セル、有機ＥＬセル）と偏光板との間にタッチセンサーが組み込まれた、いわゆるインナータッチパネル型入力表示装置であり得る。この場合、タッチセンサーは、導電層（または基材付導電層）と表示セルとの間に配置され得る。タッチセンサーの構成については業界で周知の構成が採用され得るので、詳細な説明は省略する。
【実施例】
【００６４】
以下、実施例によって本発明を具体的に説明するが、本発明はこれら実施例によって限定されるものではない。
【００６５】
［実施例１］
下記表１に示す構成の光学積層体について、光学シミュレーター（Ｓｈｉｎｔｅｃ社製、商品名「ＬＣＤ  Ｍａｓｔｅｒ  Ｖ８」）を用い、正面色相ａ、ｂから、該光学積層体の反射特性を評価した。
なお、偏光板の位相差層とは反対側に、光源（「ＬＣＤ  Ｍａｓｔｅｒ  Ｖ８」に登録されているＤ６５光源）を配置し、基材の位相差層とは反対側に、反射板（「ＬＣＤ  Ｍａｓｔｅｒ  Ｖ８」に登録されている理想反射板Ｉｄｅａ−Ｒｅｆｌｅｃｔｏｒ）を配置する構成とした。
また、基材を含まないこと以外は表１と同様の構成にて、正面色相ａ、ｂを出し、その結果をリファレンスとした。
本評価は、後述のように基材の遅相軸角度を変えてシミュレーションを行い、リファレンスとの比較により、光学積層体の反射特性を評価するものである。
【００６６】
【表１】
0006695685.tif 000003
【００６７】
［実施例１−１］
基材の遅相軸と偏光板の偏光子の吸収軸とのなす角度を９０°とした。すなわち、基材の遅相軸と位相差層の遅相軸とのなす角度を４５°とした。
【００６８】
［実施例１−２］
基材の遅相軸と偏光板の偏光子の吸収軸とのなす角度を０°とした。すなわち、基材の遅相軸と位相差層の遅相軸とのなす角度を−４５°とした。
【００６９】
［実施例１−３］
基材の遅相軸と偏光板の偏光子の吸収軸とのなす角度を８５°とした。すなわち、基材の遅相軸と位相差層の遅相軸とのなす角度を４０°とした。
【００７０】
［実施例１−４］
基材の遅相軸と偏光板の偏光子の吸収軸とのなす角度を９５°とした。すなわち、基材の遅相軸と位相差層の遅相軸とのなす角度を５０°とした。
【００７１】
［実施例１−５］
基材の遅相軸と偏光板の偏光子の吸収軸とのなす角度を−５°とした。すなわち、基材の遅相軸と位相差層の遅相軸とのなす角度を−５０°とした。
【００７２】
［実施例１−６］
基材の遅相軸と偏光板の偏光子の吸収軸とのなす角度を５°とした。すなわち、基材の遅相軸と位相差層の遅相軸とのなす角度を−４０°とした。
【００７３】
［比較例１］
基材の遅相軸と偏光板の偏光子の吸収軸とのなす角度を、１０°〜８０°および１００°〜１７０°の範囲内で変更し、各角度における、反射特性を評価した。
【００７４】
実施例１および比較例１の結果について、正面色相ａ，ｂのプロットを図２示す。また、Δａｂの軸角度依存性を示すグラフ図を図３に示す。Δａｂは、Δａｂ＝｛（正面色相ａ−リファレンスの正面色相ａ）２＋（正面色相ｂ−リファレンスの正面色相ｂ）２｝１／２により算出される。Δａｂが、低いほど、等方性基材の影響が少なく、反射防止特性に優れることを示す。
【００７５】
図２および図３から明らかなように、本発明の光学積層体は、優れた反射防止機能を有する。
【００７６】
［実施例２］
位相差層のＲｅ（５５０）を１３９ｎｍとし、位相差層の波長分散特性Ｒｅ（５５０）／Ｒｅ（４５０）を０．８５とし、波長分散特性Ｒｅ（６５０）／Ｒｅ（５５０）を１．０６としたこと以外は、実施例１（実施例１−１〜１−６）と同様にして、光学積層体の反射特性を評価した。
【００７７】
［比較例２］
位相差層のＲｅ（５５０）を１３９ｎｍとし、位相差層の波長分散特性Ｒｅ（５５０）／Ｒｅ（４５０）を０．８５とし、波長分散特性Ｒｅ（６５０）／Ｒｅ（５５０）を１．０６としたこと以外は、比較例２と同様にして、光学積層体の反射特性を評価した。
【００７８】
実施例２および比較例２の結果について、Δａｂの軸角度依存性を示すグラフ図を図４に示す。
【００７９】
［実施例３］
位相差層の波長分散特性Ｒｅ（５５０）／Ｒｅ（４５０）を０．８２とし、波長分散特性Ｒｅ（６５０）／Ｒｅ（５５０）を１．０８としたこと以外は、実施例１（実施例１−１〜１−６）と同様にして、光学積層体の反射特性を評価した。
【００８０】
［比較例３］
位相差層の波長分散特性Ｒｅ（５５０）／Ｒｅ（４５０）を０．８２とし、波長分散特性Ｒｅ（６５０）／Ｒｅ（５５０）を１．０８としたこと以外は、比較例２と同様にして、光学積層体の反射特性を評価した。
【００８１】
実施例３および比較例３の結果について、Δａｂの軸角度依存性を示すグラフ図を図５に示す。
【産業上の利用可能性】
【００８２】
本発明の光学積層体は、液晶表示装置および有機ＥＬ表示装置のような画像表示装置に好適に用いられ、特に有機ＥＬ表示装置の反射防止フィルムとして好適に用いられ得る。さらに、本発明の光学積層体は、インナータッチパネル型入力表示装置に好適に用いられ得る。
【符号の説明】
【００８３】
１      偏光子
２      第１の保護層
３      第２の保護層
１１      偏光板
１２      位相差層
２１      導電層
２２      基材
１００      光学積層体
【図１】
0006695685.tif 000004
【図２】
0006695685.tif 000005
【図３】
0006695685.tif 000006
【図４】
0006695685.tif 000007
【図５】
0006695685.tif 000008